(57)【要約】  本発明は、繰り返し充放電性能に対して、寿命特性に優れた非水電解質二次電池用正極活物質粒子粉末、ならびに非水電解質二次電池提供する。  本発明は、組成がＬｉａ（ＮｉｘＣｏｙＭｎ１−ｘ―ｙ）Ｏ２（１．０≦ａ≦１．１５、０＜ｘ＜１、０＜ｙ＜１）で表されるリチウム遷移金属層状酸化物からなる非水電解質二次電池用正極活物質であって、前記正極活物質は一次粒子の凝集によって二次粒子が形成されており、該二次粒子の断面の組成比Ｌｉ／Ｍｅ（Ｍｅ＝Ｎｉ＋Ｃｏ＋Ｍｎ）の変動係数が２５％以下であることを特徴とする非水電解質二次電池用正極活物質及び該正極活物質を用いた非水電解質二次電池に関する。【選択図】  なし【特許請求の範囲】
【請求項１】
組成がＬｉａ（ＮｉｘＣｏｙＭｎ１−ｘ―ｙ）Ｏ２（１．０≦ａ≦１．１５、０＜ｘ＜１、０＜ｙ＜１）で表されるリチウム遷移金属層状酸化物からなる非水電解質二次電池用正極活物質であって、前記正極活物質は一次粒子の凝集によって二次粒子が形成されており、該二次粒子の断面の組成比Ｌｉ／Ｍｅ（Ｍｅ＝Ｎｉ＋Ｃｏ＋Ｍｎ）の変動係数が２５％以下であることを特徴とする非水電解質二次電池用正極活物質。
【請求項２】
請求項１記載の非水電解質二次電池用正極活物質において、平均二次粒子径が３．０〜１６μｍである非水電解質二次電池用正極活物質。
【請求項３】
請求項１又は２に記載の非水電解質二次電池用正極活物質において、一次粒子（結晶子サイズ）が１００〜６００ｎｍである非水電解質二次電池用正極活物質。
【請求項４】
請求項１〜３のいずれかに記載の非水電解質二次電池用正極活物質を用いた非水電解質二次電池。
【請求項５】
原料となる、球状のニッケル・コバルト・マンガン系複合化合物粒子を得、この複合化合物粒子と水酸化リチウムとを、モル比でＬｉ／（Ｎｉ＋Ｃｏ＋Ｍｎ）を１．００〜１．２０の範囲とした混合物を得、この混合物を酸素含有雰囲気で６００〜９００℃の温度で焼成し、水洗処理することなく、５００〜７５０℃で焼成温度よりも低温でアニール処理することから成る請求項１〜３のいずれかに記載の非水電解質二次電池用正極活物質の製造方法。
【発明の詳細な説明】
【技術分野】
【０００１】
本発明は、非水電解質二次電池に用いる正極活物質を提供する。具体的には、繰り返しの充放電に対して、劣化が少ない安定な充放電を行うことができる正極活物質を提供するものである。
【背景技術】
【０００２】
近年、ＡＶ機器やパソコン等の電子機器のポータブル化、コードレス化が急速に進んでおり、これらの駆動用電源として小型、軽量で高エネルギー密度を有する二次電池への要求が高くなっている。また、近年地球環境への配慮から、電気自動車、ハイブリッド自動車の開発及び実用化がなされ、大型用途として耐久特性の優れたリチウムイオン二次電池への要求が高くなっている。このような状況下において、繰り返しの充放電寿命および出力特性に優れるリチウムイオン二次電池が注目されている。【０００３】
このようなニーズに対する手法として、通常、充放電中のＬｉイオンの挿入脱離に伴う、電極活物質と電解液の界面反応を制御する手段がとられる。その一例が活物質の各種表面処理であり、その効果が実証されている。【０００４】
また、活物質の出力や耐久性を向上させる目的で、活物質の結晶子を微細化し、且つ、それらの凝集体を挙動単位とした二次粒子状の粒子設計が主流となり、効果を示している。しかしながら、このような二次粒子を挙動単位とする活物質に特有な改善点として、充放電中の凝集形態の崩壊、すなわち粒界を起点とした挙動粒子の割れを挙げることが出来る。このような割れは導電パスの減少や電極密度の低下を招き、ひいては電池特性の急激な低下を招くものである。したがって、より一層の性能向上のためには、このような結晶界面の剥離等により、徐々にその特性が損なわれるという課題を克服する必要がある。【０００５】
二次粒子を挙動単位とする粒子に対し、凝集系活物質挙動単位の内部に形成される結晶粒界の組成制御に着目した先行事例としては、被膜を凝集粒子内部の結晶界面にまで生成させる例が報告されている。
例えば、Ｎｉを有する層状酸化物正極活物質の例としては、粒界にＴｉを存在させるもの（特許文献１）、Ｎｂを存在させるもの（特許文献２）、Ｔｉ、Ｚｒ、Ｈｆ、Ｓｉ、Ｇｅ、Ｓｎの少なくとも一種の元素を含む化合物を存在させるもの（特許文献３）などが挙げられる。【０００６】
このような粒界の組成設計に関し、鋭意検討を行った結果、粒界に異なる化合物を存在させることだけでは性能向上は十分とは言い難く、むしろ、原料であるＬｉ成分の粒界析出が電池寿命の阻害因子になっていることが判明した。尚、このようなＬｉ成分は、活物質合成の際のＬｉ余剰添加や原料の混合不良による局所的なＬｉ偏析、もしくは焼成中のＮｉ還元による熱分解によって生じるものである。【０００７】
本発明は、上記のような粒界の組成、特に余剰Ｌｉ分に着目し、これが要因となっておこる、粒界の抵抗成分とその成長を抑制し、電池の高出力化と長寿命化を目指すものである。
【先行技術文献】
【特許文献】
【０００８】
【特許文献１】特開２０１２−２８１６３号公報
【特許文献２】特開２００２−１５１０７１号公報
【特許文献３】特開２００７−３１７５７６号公報
【発明の概要】
【発明が解決しようとする課題】
【０００９】
非水電解質二次電池に用いる正極活物質を提供する。具体的には、向上し続ける品質要求、特に繰り返し充放電性能に対して、寿命特性を向上するための材料を提供するものである。【００１０】
即ち、前記特許文献１〜３の技術のみでは、繰り返しの充放電に対して、劣化が少ない安定な充放電を行うことができる正極を得ることは困難であった。
また、特許文献１〜３では、粒界と結晶におけるＬｉ濃度変動については言及されていない。【００１１】
本発明では、粒界の組成、特に余剰Ｌｉ分に着目し、この成分に起因する粒界の抵抗成分とその成長を抑制し、電池の高出力化と長寿命化を目指すものであり、繰り返しの充放電に対して、より劣化の少ない安定な充放電を行うことができる正極活物質を提供することを技術的課題とする。
【課題を解決するための手段】
【００１２】
即ち、本発明は、組成がＬｉａ（ＮｉｘＣｏｙＭｎ１−ｘ―ｙ）Ｏ２（１．０≦ａ≦１．１５、０＜ｘ＜１、０＜ｙ＜１）で表されるリチウム遷移金属層状酸化物からなる非水電解質二次電池用正極活物質であって、前記正極活物質は一次粒子の凝集によって二次粒子が形成されており、該二次粒子の断面の組成比Ｌｉ／Ｍｅ（Ｍｅ＝Ｎｉ＋Ｃｏ＋Ｍｎ）の変動係数が２５％以下であることを特徴とする非水電解質二次電池用正極活物質である（本発明１）。【００１３】
また、本発明は、本発明１記載の非水電解質二次電池用正極活物質において、平均二次粒子径が３．０〜１６μｍである非水電解質二次電池用正極活物質である（本発明２）。【００１４】
また、本発明は、本発明１又は２に記載の非水電解質二次電池用正極活物質において、一次粒子（結晶子サイズ）が１００〜６００ｎｍである非水電解質二次電池用正極活物質である（本発明３）。【００１５】
また、本発明は、本発明１〜３のいずれかに記載の非水電解質二次電池用正極活物質を用いた非水電解質二次電池である（本発明４）。【００１６】
また、本発明は、原料となる、球状のニッケル・コバルト・マンガン系複合化合物粒子を得、この複合化合物粒子と水酸化リチウムとを、モル比でＬｉ／（Ｎｉ＋Ｃｏ＋Ｍｎ）を１．００〜１．２０の範囲とした混合物を得、この混合物を酸素含有雰囲気で６００〜９００℃の温度で焼成し、水洗処理することなく、５００〜７５０℃で焼成温度よりも低温でアニール処理することから成る本発明１〜３のいずれかに記載の非水電解質二次電池用正極活物質の製造方法である（本発明５）。
【発明の効果】
【００１７】
本発明に係る正極活物質は、該正極活物質を用いた非水電解質二次電池が繰り返しの充放電に対して劣化が少ない安定な充放電を行うことができるので、非水電解質二次電池用正極活物質として好適である。
【図面の簡単な説明】
【００１８】
【図１】本発明において、二次粒子の断面の組成比を測定する際の概念図である。
【発明を実施するための最良の形態】
【００１９】
本発明の構成をより詳しく説明すれば次のとおりである。【００２０】
本発明に係る正極活物質は、バルク主要成分である遷移金属に対するＬｉ濃度の変動係数が２５％以下であって、化学式：Ｌｉａ（ＮｉｘＣｏｙＭｎ１−ｘ―ｙ）Ｏ２（１．０≦ａ≦１．１５、０＜ｘ＜１、０＜ｙ＜１）を示される層状酸化物である。
このような結晶構造を有する層状酸化物は、例えばＬｉＭｎ２Ｏ４スピネル酸化物のような全率固溶体とは異なり、Ｌｉの固溶領域が極めて小さい。このため、合成直後の結晶中におけるＬｉと遷移元素（Ｍｅ）との比（Ｌｉ／Ｍｅ）は１．０から大きく外れることはない。一方で、凝集挙動粒子の内部において、遷移金属の濃度が低い部分が存在する場合は、そこに結晶粒界が存在することを意味する。本発明は、Ｌｉ／Ｍｅの変動がこのような粒界部分におけるＭｅ濃度の低下と、析出したＬｉによって上昇することを見い出し、その範囲を制御することを目的とするものである。本発明におけるＬｉ／Ｍｅの変動係数が２５％以下であることによって、Ｌｉ／Ｍｅの変動が少なく局所的な組成のずれが抑制され、凝集粒子の全体で平均的な組成を有することを示している。【００２１】
より好ましい組成は、Ｌｉａ（ＮｉｘＣｏｙＭｎ１−ｘ―ｙ）Ｏ２において、ａの範囲（Ｌｉ／Ｍｅ）が１．０〜１．１５であり、より好ましいａの範囲は１．０２〜１．１２であり、ｘの範囲が０．１〜０．８、ｙの範囲が０．１〜０．４であり、さらにより好ましくはＮｉ、Ｃｏ及びＭｎの比率が同比率（ｘ＝１／３、ｙ＝１／３）か、ｘ＝０．５、ｙ＝０．２である。【００２２】
また、本発明に係る正極活物質は、Ｆ、Ｍｇ、Ａｌ、Ｐ、Ｃａ、Ｔｉ、Ｙ、Ｓｎ、Ｂｉ、Ｃｅ等の異種元素を含有してもよい。【００２３】
本発明に係る正極活物質を構成するリチウム遷移金属酸化物は、Ｌｉ／Ｍｅの変動係数が２５％以下であり、これによって、二次粒子内部の初期抵抗、ならびにサイクル途中の抵抗成分の生成を低減することによって、繰り返し充放電の凝集形態の割れやそれに伴う電池性能劣化を低減することが出来る。より好ましい変動係数は２０％以下、更により好ましくは１８％以下である。下限値はゼロである。但し、下限値について、粒界のＬｉ／Ｍｅが結晶内部のそれよりも下回る場合はこの限りではない。【００２４】
本発明に係る正極活物質の平均二次粒子径は３．０〜１６μｍが好ましい。上限値が１６μｍを超える場合、充放電に伴うＬｉの拡散が阻害され電池の入出力低下の要因となる。下限値は３．０μｍが好ましい。これを下回る場合、活物質と電解液界面が増加し、好ましくない副反応の増加につながる。より好ましい平均二次粒子径は４．０〜１４μｍである。【００２５】
本発明に係る正極活物質の一次粒子の平均粒子径（結晶子サイズ）は１００ｎｍ〜６００ｎｍが好ましい。上限値が６００ｎｍを超える場合、二次粒子の機械的な凝集強度が低下し、凝集体の割れの要因になる。下限値が１００ｎｍを下回る場合、二次凝集体構造内の粒界面積が増加し、副反応による電池性能劣化要因が支配的となる。より好ましい一次粒子の平均粒子径（結晶子サイズ）は１５０〜５００ｎｍである。【００２６】
次に、本発明に係る正極活物質の製造方法について述べる。【００２７】
本発明に係る正極活物質の製造方法は特に限定されるものではないが、例えば、まず、最適なｐＨ値に調整した水溶液にコバルト、ニッケル、マンガンの混合硫酸水溶液を、連続的供給することで、原料となる、球状のニッケル・コバルト・マンガン系複合化合物粒子を得る。このニッケル・コバルト・マンガン系複合化合物粒子は複合水酸化物であることが好ましい。次いで、この複合化合物粒子と水酸化リチウムとを、モル比でＬｉ／（Ｎｉ＋Ｃｏ＋Ｍｎ）を所定の範囲とした混合物を得、これを酸素含有雰囲気下、６００〜９００℃にて焼成して得る。尚、この焼成後の冷却途中、もしくは一旦冷却した後に５００〜７５０℃にてアニールを行うことが好ましい。【００２８】
ニッケル・コバルト・マンガン系複合化合物粒子は、一次粒子の平均粒子径（結晶子サイズ）が１００〜６００μｍ、平均二次粒子径が３〜２０μｍ、ＢＥＴ比表面積が０．２〜１．０ｍ２／ｇであることが好ましい。【００２９】
前記混合物におけるＬｉ／Ｍｅはモル比で１．００〜１．２０が好ましい。Ｌｉ／Ｍｅが１．００よりも小さい場合、結晶構造のＮｉサイトにＬｉが混入し、単一結晶相が得られず、変動係数が２５％以下を満足できないことがあり、電池性能の低下要因になる。Ｌｉ／Ｍｅが１．２０よりも大きい場合には、両論組成よりも過剰分のＬｉが抵抗成分の要因となり電池性能の低下を引き起こす。より好ましいＬｉ／Ｍｅはモル比で１．０２〜１．１２であり、更により好ましくは１．０５〜１．０８である。【００３０】
混合物を焼成する際の雰囲気は酸素含有雰囲気であり、好ましい酸素含有量は２０ｖｏｌ％以上である。酸素含有量が前記範囲を下回る場合、Ｌｉイオンが遷移金属サイトに混入し、電池性能の低下につながる。酸素含有率の上限は特に制限されない。【００３１】
焼成温度は６００〜９００℃が好ましい。焼成温度が６００℃を下回る場合、元素の拡散エネルギーが不足するため、目的とする熱平衡状態の結晶構造に到達することが出来ず、単相を得ることが出来ない。そのため、変動係数が２５％以下を満足できないことがある。また、焼成温度が９００℃を上回る場合、遷移金属の還元による結晶の酸素欠損が生じ、目的とする結晶構造の単層を得ることが出来ない。そのため、同様に変動係数が２５％以下を満足できないことがある。【００３２】
焼成後にアニール処理する際には５００〜７５０℃の温度範囲が好ましく、雰囲気は酸素含有雰囲気が好ましい。アニール温度が５００℃未満の場合には、元素の拡散エネルギーが不足するため、粒界の余剰リチウムを結晶内に拡散することが出来ないため、目的とする組成変動を低減でない。そのため、変動係数が２５％以下を満足できないことがある。アニール温度が７５０℃を超える場合には、酸素の活性が不足し、不純物相である遷移金属の岩塩構造酸化物が生成する。そのため、変動係数が２５％以下を満足できないことがある。より好ましいアニール温度は５５０〜７３０℃、更により好ましくは５８０〜７００℃である。
なお、アニール温度は焼成温度よりも低温であることが好ましく、より好ましくは焼成温度よりも３０℃以上低温でアニールすることが好ましい。
アニール処理前に、上記の様々な要因で変動係数が２５％以下を満足できない場合でも、アニール処理によって変動係数が２５％以下を満足できる場合がある。【００３３】
本発明においては、焼成とアニールとの間で水洗処理を行わない方が好ましい。水洗処理を行った場合、二次粒子表面のＬｉ溶出が起こりやすく、組成の変動が大きくなる場合がある。【００３４】
本発明においては、所定の原料組成比を有する混合物を所定の条件で焼成、熱処理することによって、Ｌｉ／Ｍｅの変動係数が２５％以下の正極活物質を得ることができる。【００３５】
次に、本発明に係る非水電解質二次電池について述べる。【００３６】
本発明に係る非水電解質二次電池は、前記正極合剤を含む正極、負極及び電解質から構成される。本発明に係る非水電解質二次電池は、作動電圧もしくは初期の結晶相転移に伴う電圧がリチウム基準で４．５Ｖ以下であっても使用することができる。【００３７】
次に、本発明における正極合剤について述べる。【００３８】
本発明における正極合剤としては、特に限定されるものではないが、たとえば活物質：導電剤：バインダーの比率が９０：５：５で混練することで得られる。【００３９】
負極活物質としては、リチウム金属、リチウム／アルミニウム合金、リチウム／スズ合金、ケイ素、ケイ素／カーボン複合体、グラファイト等を用いることができる。【００４０】
また、電解液の溶媒としては、炭酸エチレン（ＥＣ）と炭酸ジエチル（ＤＥＣ）の組み合わせ以外に、炭酸プロピレン（ＰＣ）、炭酸ジメチル（ＤＭＣ）等を基本構造としたカーボネート類や、ジメトキシエタン（ＤＭＥ）等のエーテル類の少なくとも１種類を含む有機溶媒を用いることができる。【００４１】
さらに、電解質としては、六フッ化リン酸リチウム（ＬｉＰＦ６）以外に、過塩素酸リチウム（ＬｉＣｌＯ４）、四フッ化ホウ酸リチウム（ＬｉＢＦ４）等のリチウム塩の少なくとも１種類を上記溶媒に溶解して用いることができる。【００４２】
＜作用＞
本発明において重要な点は、本発明に係る正極活物質を用いた非水電解質二次電池は、低温から高温までの繰り返し充放電において、容量劣化が少ない安定な充放電を行うことができるという事実である。【００４３】
本発明においては、凝集二次粒子を挙動単位とするリチウム遷移金属酸化物の繰り返し充放電において、結晶表面で起こる副反応が抑制されたために、容量劣化の低減が出来たものと推定している。副反応の一例としては、余剰リチウムと電解液中のフッ素イオンとの反応、または余剰リチウムと活物質や電解液中に含まれる硫黄イオンとの反応、更にはＬｉ欠損相の高抵抗が引き起こす電気二重層増大に起因する副反応等である。これらが原因となる副作用としては、粒界中での副反応生成物による粒界の剥離、更には、それによる二次粒子挙動単位内での導電性の低下、有機不純物の分解、金属不純物の溶解析出などであり、マクロ的には電極の膨張等である。【００４４】
本発明では、原料由来のＬｉ成分の粒界析出が電池寿命の阻害因子になっていることを見い出し、粒界の組成、特に余剰Ｌｉ分に着目し、凝集二次粒子の内部（後述する実施例では凝集二次粒子の破断面）において、Ｌｉと遷移金属とのモル比（Ｌｉ／Ｍｅ）が極力均一になるようにし局所的なＬｉ過剰成分を低減することができたので、粒界の抵抗成分が低減され、低温から高温までの繰り返し充放電において、容量劣化が少ない安定な充放電を行うことができるものと本発明者らは推定している。
【実施例】
【００４５】
本発明の代表的な実施の形態は次の通りである。【００４６】
結晶粒界箇所の確認および粒界近傍の結晶粒子内部の結晶構造は、Ａｒイオンミリングで得た断面を、加速電圧３００ｋｅＶにてＴＥＭ  Ｉｍａｇｅ多干渉像、および制限視野電子回折パターンで同定した。【００４７】
結晶粒界箇所および粒界を含んだ二次粒子断面内のイオン分布の確認は、二次イオン質量分析法によって行った。具体的には、二次イオン質量分析装置Ｎａｎｏ−ＳＩＭＳ５０Ｌ（ＡＥＴＥＫ  ＣＡＭＥＣＡ製）を用い、Ｃｓ＋イオンを８ｋｅＶで加速し、直径１００ｎｍ以下に絞り、削りだした観察断面に６０ｎｍ刻みで照射し、サンプルから発せられる二次イオンを同定した。これによって６０ないし１００ナノオーダーの微細な空間分解能を持つＬｉを含めた主要元素Ｎｉ等の分布状態を測定した。
なお、凝集粒子の観察面は、樹脂に封入した正極活物質をイオンミリングにて削り出して行った。このときの断面は少なくとも直径が３μｍとなるようにし、凝集粒子の一端から反対側の一端までの少なくとも３μｍの直線部分について連続的に組成比を測定し、標準偏差値、平均値を算出し、変動係数（標準偏差／平均値）とした。
測定の概念図を図１に示す。本発明に係る正極活物質は、多数の一次粒子（結晶粒子）１が凝集した二次粒子２である。樹脂に封入した二次粒子２の観察断面について、所定の長さとなる直線部分３を選択し、組成比を測定した。
更に、補助的な分析として、事前にＦＩＢ−ＳＩＭ像と上記ＮａｎｏＳＩＭＳのＮｉ分布を比較し、ＮａｎｏＳＩＭＳで得られるＮｉ分布と、実際の粒界位置が一致することを確認した。【００４８】
同じく、粒界近傍すなわち結晶表面近傍の遷移金属の状態分析は、ＳＴＥＭ−ＥＥＬＳを用い、加速電圧２００ｋｅＶ、ビーム径０．２ｎｍ、照射電流１．００ｎＡで行った。【００４９】
本発明に係る正極合剤の繰り返し充放電特性測定においては、２０３２サイズのコインセルを用い、充電レート０．５Ｃ、放電レート１Ｃの条件で１００サイクル行った。【００５０】
電池評価に係るコインセルについては、正極活物質粒子粉末として複合酸化物を９０重量％、導電剤としてカーボンブラックを６重量％、バインダーとしてＮ−メチルピロリドンに溶解したポリフッ化ビニリデン４重量％とを混合した後、Ａｌ金属箔に塗布し１１０℃にて乾燥した。このシートをφ１６ｍｍに打ち抜いた後、３．０ｔ／ｃｍ２で圧着したものを正極に用いた。負極には金属リチウム箔を用いた。電解液には、ＥＣとＤＭＣを体積比１：２で混合した溶媒に１ｍｏｌ／ＬのＬｉＰＦ６を溶解したものを用い、上記サイズのコインセルを作製した。【００５１】
繰り返し充放電特性の測定については、コインセルを０．５Ｃレートで４．３Ｖまで（ＣＣ−ＣＶ）で充電し、その後１Ｃレートにて３．０Ｖまで放電（ＣＣ）し、これを１００サイクル繰り返し、容量維持率を算出した。尚、この試験は６０℃の恒温槽の中で実施した。【００５２】
実施例１：
羽根型攪拌機を具備した反応器内に、ｐＨ＝１２．０となるような水酸化ナトリウム水溶液を調整した。ここにアンモニア濃度が０．８０ｍｏｌ／ｌとなるようにアンモニア水溶液を滴下した。硫酸コバルト、硫酸ニッケル、硫酸マンガン混合水溶液を、連続的に反応器に供給した。この間、反応溶液のｐＨが１２、アンモニア濃度が０．８ｍｏｌ／ｌとなるように水酸化ナトリウム水溶液およびアンモニア水溶液を連続的に供給して、目標平均二次粒子径まで成長させた。この間、懸濁液に機械的なせん断力を加えることで球状の複合遷移金属の沈殿物を得た。【００５３】
反応後、取り出した懸濁液を、フィルタープレスを用いて水洗を行った後、１５０℃で１２時間乾燥を行い、ニッケル・コバルト・マンガン系化合物粒子（ニッケル・コバルト・マンガン複合水酸化物粒子）を得た。この複合水酸化物と水酸化リチウム・１水塩とをモル比でＬｉ／（Ｎｉ＋Ｃｏ＋Ｍｎ）＝１．０１となるように混合した。
混合物は、酸素雰囲気下、７５０℃にて１０時間焼成し、その後酸素雰囲気下、６００℃にて４時間の熱処理（アニール処理）を行った後に解砕した。得られた焼成物の化学組成は、ＩＣＰ分析の結果、Ｌｉ１．００Ｎｉ０．５Ｃｏ０．２Ｍｎ０．３Ｏ２であり、平均二次粒子径は１０μｍであり、一次粒子（結晶子サイズ）は４６２ｎｍであった。
この粒子の断面に関して、ＮａｎｏＳＩＭＳにて元素分布分析を行ったところ、結晶と粒界を含めたＬｉ／Ｍｅの変動係数は２４．６％であった。
補助的な測定として、高分解能ＴＥＭにて多波干渉像並びに制限視野電子線回折パターン、更にＳＴＥＭ−ＥＥＬＳ分析を、粒界から結晶内部にかけて、２０ｎｍ間隔で行った。結果、粒界近傍における結晶構造はバルクと同じくＲ−３ｍ構造を持ち、且つ、遷移金属の還元もないことを確認した。
これを正極活物質としたコインセルを作成し、その充放電サイクル測定を行った結果、９８．７％の維持率を得た。【００５４】
実施例２：
Ｎｉ／Ｃｏ／Ｍｎを１．０／１．０／１．０に変更し、Ｌｉ原料と遷移金属混合球状酸化物の混合物を酸素雰囲気下、７５０℃にて１０時間焼成し、これを解砕して正極活物質粉末を得た以外は、実施例１と同様にして正極活物質を得た。
この粒子の断面に関して、ＮａｎｏＳＩＭＳにて元素分布分析を行ったところ、結晶と粒界を含めたＬｉ／Ｍｅの変動係数は１８．７％であった。
補助的な測定として、高分解能ＴＥＭにて多波干渉像並びに制限視野電子線回折パターン、更にＳＴＥＭ−ＥＥＬＳ分析を、粒界から結晶内部にかけて、２０ｎｍ間隔で行った。結果、粒界近傍における結晶構造はバルクと同じくＲ−３ｍ構造を持ち、且つ、遷移金属の還元もないことを確認した。
これを正極活物質としたコインセルを作成し、その充放電サイクル測定を行った結果、９９．５％の維持率を得た。【００５５】
実施例３：
Ｎｉ／Ｃｏ／Ｍｎを１．０／１．０／１．０、Ｌｉ／Ｍｅ＝１．００に変更した以外は、実施例２と同様にして正極活物質を得た。
この粒子の断面に関して、ＮａｎｏＳＩＭＳにて元素分布分析を行ったところ、結晶と粒界を含めたＬｉ／Ｍｅの変動係数は７．１％であった。
補助的な測定として、高分解能ＴＥＭにて多波干渉像並びに制限視野電子線回折パターン、更にＳＴＥＭ−ＥＥＬＳ分析を、粒界から結晶内部にかけて、２０ｎｍ間隔で行った。結果、粒界近傍における結晶構造はバルクと同じくＲ−３ｍ構造を持ち、且つ、遷移金属の還元もないことを確認した。
これを正極活物質としたコインセルを作成し、その充放電サイクル測定を行った結果、１００．３％の維持率を得た。【００５６】
比較例１：
焼成条件を酸素雰囲気下、７５０℃にて１０時間とし、その後（アニール処理することなく）解砕して活物質粉末を得た以外は、実施例１と同様にして正極活物質を得た。
この粒子の断面に関して、ＮａｎｏＳＩＭＳにて元素分布分析を行ったところ、結晶と粒界を含めたＬｉ／Ｍｅの変動係数は２６．１％であった。
補助的な測定として、高分解能ＴＥＭにて多波干渉像並びに制限視野電子線回折パターン、更にＳＴＥＭ−ＥＥＬＳ分析を、粒界から結晶内部にかけて、２０ｎｍ間隔で行った。結果、粒界近傍以外における結晶構造はバルクと同じくＲ−３ｍ構造を持ち、且つ、遷移金属の還元もないことを確認したが、粒界最近傍部のみ、遷移金属のＬｉサイトへの混入が認められ、同時に、遷移金属の還元を示唆するＥＥＬＳのエネルギーシフトを確認した。
これを正極活物質としたコインセルを作成し、その充放電サイクル測定を行った結果、９５．５％の維持率を得た。【００５７】
得られた正極活物質のＬｉ／Ｍｅの変動係数及び充放電特性について表１に示す。【００５８】
【表１】
2016133042.tif 000002
【００５９】
以上の結果から、本発明に係る正極活物質粒子粉末を用いて作製した二次電池は繰り返し充放電特性に優れることから、非水電解質二次電池用正極活物質として有効であることが確認された。
【産業上の利用可能性】
【００６０】
本発明に係る正極活物質粒子粉末は、放電容量が大きくサイクル特性に優れているので、非水電解質二次電池用の正極活物質粒子粉末として好適である。
【符号の説明】
【００６１】
１：一次粒子
２：二次粒子
３：組成比を測定する目安となる直線
【図１】
2016133042.tif 000003
【国際調査報告】
2016133042.tif 000004
2016133042.tif 000005
2016133042.tif 000006
2016133042.tif 000007